Способ отделки лиоцельного гидратцеллюлозного волокна при получении прекурсора углеродного волокнистого материала

1. Способ отделки лиоцельного гидратцеллюлозного волокна при получении прекурсора углеродных волокнистых материалов, включающий обработку исходного лиоцельного волокнистого материала в растворе катализатора карбонизации, содержащего хлористый аммоний, сушку обработанного материала, отличающийся тем, что исходный лиоцельный гидратцеллюлозный материала, предварительно подвергнутый интенсивному кратковременному нагреву до температуры начала активного пиролиза волокна, тепловлажностной обработке в растворе тиосульфата натрия, отмывке и сушке дополнительно подвергают вторичному интенсивному кратковременному нагреву по режиму предварительного нагрева, обработке в растворе компонентов катализатора, в перегретой паровоздушной атмосфере и вентилируемой сушке.
2. Способ по п. 1, отличающийся тем, что длительность интенсивного кратковременного нагрева волокна составляет 1-3 минуты при температуре 150-180°C.
3. Способ по п. 1, отличающийся тем, что концентрация водного раствора тиосульфата натрия при тепловлажностной обработке составляет 8-15% масс, при температуре 80-100°C.
4. Способ по п. 1, отличающийся тем, что в состав раствора компонентов катализатора карбонизации, содержащий хлористый аммоний, дополнительно вводят диаммоний фосфат при соотношении масс компонентов 3:2 при обработке в 17%-ном водном растворе в интервале температур 90-100°C в течение 15-35 минут.
5. Способ по п. 1, отличающийся тем, что импрегнированный раствором лиоцельный гидратцеллюлозный волокнистый материал обрабатывают в перегретой паровоздушной атмосфере в течение 15-25 минут при температуре 110-130°C, а затем досушивают при температуре 95-105 в течение 15-25 минут.